(57)【特許請求の範囲】
【請求項１】
インクジェット用記録媒体にインク受容性被覆層を設けるための塗工液であって、 少なくとも、有効成分濃度で０．５〜１１．０重量％のアルミナ水和物（アルミナ水和物のＢＥＴ比表面積は３７〜３００ｍ2／ｇ、ＢＥＴ細孔容積は０．２〜０．９ｍｌ／ｇである）、１．０〜８．０重量％の下記一般式（Ｉ）：
【化１】
0003683974.tif 000010
（式中Ｒ1、Ｒ2、Ｒ3、Ｒ4はそれぞれ独立に置換、未置換のアルキル基であり、直鎖もしくは分岐構造であってもよく、前記置換基は、ハロゲン原子、アミン基、カルボン酸基、アミド基、アンモニウム塩、水酸基、ニトロ基、アルコキシ基、シアノ基、アシル基、アシルアミド基、エ−テル基、エステル基、シリル基、アルデヒド基、ケトン基、アセチル基、アセチルアミノ基、アセトアミド基、アセトニル基からなる群から選ばれるものである。又、Ｘーはフッ化物、塩化物、臭化物、沃化物、アスタタイド、硫酸塩、アルコ硫酸塩、亜硫酸塩、燐酸塩、亜燐酸塩、過塩素酸塩、過臭素酸塩、過沃素酸塩、塩素酸塩の陰イオンを表す。）で表される構造を有するアンモニウム化合物、０．５〜７．０重量％の下記一般式（ＩＩ）：
【化２】
0003683974.tif 000011
（式中Ｒ5、Ｒ6、Ｒ7、Ｒ8の少なくともひとつは置換、未置換のアリ−ル基、アリ−ルアルキル基であり、それ以外は直鎖もしくは枝状のアルキル基、置換アルキル基である。又、Ｘーはフッ化物、塩化物、臭化物、沃化物、アスタタイド、硫酸塩、アルコ硫酸塩、亜硫酸塩、燐酸塩、亜燐酸塩、過塩素酸塩、過臭素酸塩、過沃素酸塩、塩素酸塩の陰イオンを表す。）で表される構造を有するアンモニウム化合物を含有する水分散液からなる塗工液。
【請求項２】
請求項１記載の塗工液を用いて、ケナフパルプと木材パルプより成りその重量比が５０：５０〜１００：０である支持体の少なくとも一方の面に、全塗料固形分の２０〜６０重量％のアルミナ水和物と、１２〜５５重量％の前記一般式（Ｉ）で表される構造を有するアンモニウム化合物と、８〜４５重量％の前記一般式（ＩＩ）で表される構造を有するアンモニウム化合物を主成分とするインク受容性被覆層を固形分１〜１５ｇ／ｍ2の割合で設けたことを特徴とするインクジェット用記録媒体。
【請求項３】
インクジェット用記録媒体にインク受容性被覆層を設けるための塗工液であって、 少なくとも、有効成分濃度で３〜１１重量％のアルミナ水和物（アルミナ水和物のＢＥＴ比表面積は３７〜３００ｍ2／ｇ、ＢＥＴ細孔容積は０．２〜０．９ｍｌ／ｇである）、１〜８重量％の下記一般式（ＩＩＩ）：
【化３】
0003683974.tif 000012
（式中ＸーはＢｒ-、Ｃｌ-、Ｉ-、ＨＯＳＯ3-、ＣＨ3ＯＳＯ3-、Ｃ2Ｈ5ＯＳＯ3-を表し、ｎは５ないし１０，０００である。）で表される構造を構成単位とするポリアリルアミン誘導体、１〜７重量％の塩化ベンゼトニウムを含有する水分散液からなる塗工液。
【請求項４】
請求項３記載の塗工液を用いて、ケナフパルプと木材パルプより成りその重量比が５０：５０〜１００：０である支持体の少なくとも一方の面に、全塗料固形分の３０〜６０重量％のアルミナ水和物と、１２〜４５重量％の前記ポリアリルアミン誘導体と、１０〜４５重量％の塩化ベンゼトニウムを主成分とするインク受容性被覆層を固形分１〜１５ｇ／ｍ2の割合で設けたことを特徴とするインクジェット用記録媒体。
【請求項５】
インクジェット用記録媒体にインク受容性被覆層を設けるための塗工液であって、 少なくとも、有効成分濃度で０．５〜１１．０重量％のアルミナ水和物（アルミナ水和物のＢＥＴ比表面積は３７〜３００ｍ2／ｇ、ＢＥＴ細孔容積は０．２〜０．９ｍｌ／ｇである）、１〜６重量％の下記一般式（ＩＶ）：
【化４】
0003683974.tif 000013
（式中ｎは１０ないし３０，０００である。）で表される構造を有する４級アンモニウム塩型水溶性樹脂、０．５〜５．０重量％の塩化ベンゼトニウムを含有する水分散液からなる塗工液。
【請求項６】
請求項５記載の塗工液を用いて、ケナフパルプと木材パルプより成りその重量比が５０：５０〜１００：０である支持体の少なくとも一方の面に、全塗料固形分の２０〜５５重量％のアルミナ水和物と、１５〜５５重量％の前記４級アンモニウム塩型水溶性樹脂と、８〜４０重量％の塩化ベンゼトニウムを主成分とするインク受容性被覆層を固形分１〜１５ｇ／ｍ2の割合で設けたことを特徴とするインクジェット用記録媒体。
【請求項７】
請求項１及び／または３及び／または５記載の塗工液を支持体上に塗工後、熱風により乾燥させることを特徴とするインクジェット用記録媒体の製造方法。
【請求項８】
請求項２、４又は６記載のインクジェット用記録媒体を用いて記録を行なうことを特徴とするインクジェット記録方法。
【発明の詳細な説明】
【０００１】
【発明の属する技術分野】
本発明は、記録媒体に塗工するための塗工液、同塗工液を用いたインクジェット用記録媒体に関し、詳しくは画像の耐水性、特に水分を部分的に接触させたときの耐水性に優れたインクジェット用記録媒体に関する。又、該記録媒体の製造方法及び該記録媒体を用いて記録するインクジェット記録方法に関する。
【０００２】
【従来の技術】
インクジェット記録方式は、種々の作動原理によりインクの微小液滴を飛翔させて紙などの記録媒体に付着させ、画像、文字などの記録を行なうものであり、高速、低騒音、多色化が容易、記録パターンの融通性が高い、現像−定着が不要等の特徴があり、文字を含めた各種図形及びカラー画像などの記録に、またその他の種々の用途において急速に普及している。
【０００３】
該記録方式に用いる記録媒体についても、インクの高速吸収性、高吸収容量、高濃度印字、画質の向上の他に、印字物の耐水性を要求されるようになってきている。
【０００４】
このような要請に対して、特開昭５５−５１５８３号公報には非晶質シリカと高分子バインダーからなる被覆層が水性インクによる印字においてインク吸収性を有し優れていて高濃度印字に向いているとの開示があり、耐水性が高いインクジェット記録媒体としては、シリル基含有変性ポリビニルアルコールを用いることが特開昭６１−１３４２９０号公報に、またポリカチオン高分子電解質が用いられることが特開昭５６−８４９９２号公報に、多価金属塩を用いる方法が特開昭５６−８６７８９号公報に、２価以上のイオン価を有する水溶性金属塩の１種以上とカチオン性有機物質を使用する方法が特開昭６０−６７１９０号公報に、シラノール基を含むポリビニルアルコールとジルコニウム化合物を使用する方法が特開平６−３２０４６号公報に開示されている。また特開平７−１８３３号公報には耐水化剤としてモノアンモニウム化合物を使用する方法が開示されている。
【０００５】
これら公知の化合物、方法はそれぞれの目的において満足するものではあっても、未だ改善の必要性がある。例えば耐水性改善の観点からは、カチオン性物質の添加がアニオン性染料とのイオン結合により耐水性を向上できることが知られている。しかし、いずれも印字物を全面水中に浸漬し、印字物の水への再溶出を観察し、光学濃度を評価したものにすぎない。実用面では、印字物全面が水中に浸漬する場合よりも、むしろ印字物の一部に水分が付着する場合の方が多く、この場合は水分が接触した部分と接触していない部分での境界にじみが問題となる。特に印字物を全面水中に浸漬し再溶出が見られなくても、水分を部分的に接触させ乾燥するとにじみが見られることがある。これは、水を部分的に接触させたほうが、水中に浸漬するよりも、水分の支持体への浸透が長時間にわたって進行するため印字物のにじみがより顕著に現われるものと思われる。
【０００６】
また非晶質シリカと高分子バインダーからなる被覆層を紙の表面に形成する場合には、紙面が非晶質シリカによって覆われてしまうために、紙の自然な風合が損なわれて媒体表面が粉っぽくなり、折り曲げや搬送等による粉落ちが発生するなど問題が多い。
【０００７】
【発明が解決しようとする課題】
このような現状に鑑み、本発明は、インクジェット方式プリンターにおいて、良好な印字品位を保ち、しかも耐水性、特に前記従来技術の欠点である水分を部分的に接触させたときの耐水性に優れ、また基紙の自然の風合をそのまま保ったインクジェット用記録媒体を提供することを目的とするものである。
【０００８】
又、本発明は、このような記録媒体に塗工するための塗工液、かかる記録媒体の製造方法及びかかる記録媒体を用いて記録するインクジェット記録方法を提供することを目的とするものである。
【０００９】
【課題を解決するための手段】
本発明者らは、インクジェット用記録媒体について、種々の検討を重ねた結果、以下にのべる手段によって得られる塗工液、同塗工液を用いたインクジェット用記録媒体、同記録媒体の製造方法及び同記録媒体を用いて記録するインクジェット記録方法が上記課題を解決するものであることを見いだし本発明に至った。
【００１０】
即ち、本発明の第一の発明は、インクジェット用記録媒体にインク受容性被覆層を設けるための塗工液であって、 少なくとも、有効成分濃度で０．５〜１１．０重量％のアルミナ水和物（アルミナ水和物のＢＥＴ比表面積は３７〜３００ｍ2／ｇ、ＢＥＴ細孔容積は０．２〜０．９ｍｌ／ｇである）、１．０〜８．０重量％の下記一般式（Ｉ）：
【００１１】
【化５】
0003683974.tif 000002
（式中Ｒ1、Ｒ2、Ｒ3、Ｒ4はそれぞれ独立に置換、未置換のアルキル基であり、直鎖もしくは分岐構造であってもよく、前記置換基は、ハロゲン原子、アミン基、カルボン酸基、アミド基、アンモニウム塩、水酸基、ニトロ基、アルコキシ基、シアノ基、アシル基、アシルアミド基、エ−テル基、エステル基、シリル基、アルデヒド基、ケトン基、アセチル基、アセチルアミノ基、アセトアミド基、アセトニル基からなる群から選ばれるものである。又、Ｘーはフッ化物、塩化物、臭化物、沃化物、アスタタイド、硫酸塩、アルコ硫酸塩、亜硫酸塩、燐酸塩、亜燐酸塩、過塩素酸塩、過臭素酸塩、過沃素酸塩、塩素酸塩の陰イオンを表す。）で表される構造を有するアンモニウム化合物、０．５〜７．０重量％の下記一般式（ＩＩ）：
【００１２】
【化６】
0003683974.tif 000003
（式中Ｒ5、Ｒ6、Ｒ7、Ｒ8の少なくともひとつは置換、未置換のアリ−ル基、アリ−ルアルキル基であり、それ以外は直鎖もしくは枝状のアルキル基、置換アルキル基である。又、Ｘーはフッ化物、塩化物、臭化物、沃化物、アスタタイド、硫酸塩、アルコ硫酸塩、亜硫酸塩、燐酸塩、亜燐酸塩、過塩素酸塩、過臭素酸塩、過沃素酸塩、塩素酸塩の陰イオンを表す。）で表される構造を有するアンモニウム化合物を含有する水分散液からなる塗工液である。
【００１３】
第二の発明は、上記塗工液を用いて、ケナフパルプと木材パルプより成りその重量比が５０：５０〜１００：０である支持体の少なくとも一方の面に、全塗料固形分の２０〜６０重量％のアルミナ水和物と、１２〜５５重量％の前記一般式（Ｉ）で表される構造式を有するアンモニウム化合物と、８〜４５重量％の前記一般式（II）で表される構造式を有するアンモニウム化合物を主成分とするインク受容性被覆層を固形分１〜１５ｇ／ｍ2 の割合で設けたことを特徴とするインクジェット用記録媒体である。
【００１４】
第三の発明は、インクジェット用記録媒体にインク受容性被覆層を設けるための塗工液であって、 少なくとも、有効成分濃度で３〜１１重量％のアルミナ水和物（アルミナ水和物のＢＥＴ比表面積は３７〜３００ｍ2／ｇ、ＢＥＴ細孔容積は０．２〜０．９ｍｌ／ｇである）、１〜８重量％の下記一般式（ＩＩＩ）：
【００１５】
【化７】
0003683974.tif 000004
（式中ＸーはＢｒ-、Ｃｌ-、Ｉ-、ＨＯＳＯ3-、ＣＨ3ＯＳＯ3-、Ｃ2Ｈ5ＯＳＯ3-を表し、ｎは５ないし１０，０００である。）で表される構造を構成単位とするポリアリルアミン誘導体、１〜７重量％の塩化ベンゼトニウムを含有する水分散液からなる塗工液である。
【００１６】
第四の発明は、上記塗工液を用いて、ケナフパルプと木材パルプより成りその重量比が５０：５０〜１００：０である支持体の少なくとも一方の面に、全塗料固形分の３０〜６０重量％のアルミナ水和物と、１２〜４５重量％の前記ポリアリルアミン誘導体と、１０〜４５重量％の塩化ベンゼトニウムを主成分とするインク受容性被覆層を固形分１〜１５ｇ／ｍ2 の割合で設けたことを特徴とするインクジェット用記録媒体である。
【００１７】
第五の発明は、インクジェット用記録媒体にインク受容性被覆層を設けるための塗工液であって、 少なくとも、有効成分濃度で０．５〜１１．０重量％のアルミナ水和物（アルミナ水和物のＢＥＴ比表面積は３７〜３００ｍ2／ｇ、ＢＥＴ細孔容積は０．２〜０．９ｍｌ／ｇである）、１〜６重量％の下記一般式（ＩＶ）：
【００１８】
【化８】
0003683974.tif 000005
（式中ｎは１０ないし３０，０００である。）で表される構造を有する４級アンモニウム塩型水溶性樹脂、０．５〜５．０重量％の塩化ベンゼトニウムを含有する水分散液からなる塗工液である。
【００１９】
第六の発明は、上記塗工液を用いて、ケナフパルプと木材パルプより成りその重量比が５０：５０〜１００：０である支持体の少なくとも一方の面に、全塗料固形分の２０〜５５重量％のアルミナ水和物と、１５〜５５重量％の前記４級アンモニウム塩型水溶性樹脂と、８〜４０重量％の塩化ベンゼトニウムを主成分とするインク受容性被覆層を固形分１〜１５ｇ／ｍ2 の割合で設けたことを特徴とするインクジェット用記録媒体である。
【００２０】
第七の発明は、第一の発明及び／又は第三の発明及び／又は第五の発明の塗工液を支持体上に塗工後、熱風により乾燥させることを特徴とするインクジェット用記録媒体の製造方法である。
【００２１】
第八の発明は、第二の発明、第四の発明又は第六の発明の記録媒体を用いて記録を行なうことを特徴とするインクジェット記録方法である。
【００２２】
【発明の実施の形態】
一般式（Ｉ）で表される構造式のアンモニウム化合物において、その未置換のアルキル基としては、たとえばメチル、エチル、プロピル、オクチル、ノニル、ベヘニル、イソプロピル、ｔ−ブチル、イソブチル、ペンチルなどがあり、その置換基の例としては、ハロゲン原子、アミン基、カルボン酸基、アミド基、アンモニウム塩、水酸基、ニトロ基、アルコキシ基、シアノ基、アシル基、アシルアミド基、エ−テル基、エステル基、シリル基、アルデヒド基、ケトン基、アセチル基、アセチルアミノ基、アセトアミド基、アセトニル基、などがある。
【００２３】
一般式（II）で表される構造式のアンモニウム化合物において、その未置換のアリール基としては、たとえばフェニル、ナフチル、アントリル、トリル、キシリル、などがあり、その置換基の例としては、ハロゲン原子、アミン基、カルボン酸基、アミド基、アンモニウム塩、水酸基、ニトロ基、アルコキシ基、シアノ基、アシル基、アシルアミド基、エーテル基、エステル基、シリル基、アルデヒド基、ケトン基、アセチル基、アセチルアミノ基、アセトアミド基、アセトニル基、アニリノ基、イソフタロイル基、サリチル基、サリチロイル基、などがある。アリールアルキル基の例としては、ベンジル基、フェネチル基、フェノキシ基、フェニルスルホニル基、フェニルスルフィニル基、フェニルアセチル基、フェニルアゾ基、フェニルアゾキシ基、フェニルイミノ基、フェニルカルバモイル基、フェニルスルファモイル基、フェニルスルホニルアミノ基、フェニルチオ基、フェニルプロピル基、フェニルビスアゾ基、フェネチジノ基、フタリジリデン基、フタリジル基、フタルイミド基、フタロイル基、ベンジリデン基、ベンジリジン基、ベンジルオキシ基、ベンジルオキシカルボニル基、ベンジルチオ基、ベンズアミド基、ベンズイミドイル基、ベンジズヒドリリデン基、ベンズヒドリル基（フェニルメチル基）、ベンゼンアゾ基、ベンゼンスルフィニル基、ベンゼンスルホニル基、ベンゼンスルホンアミド基、ベンゾイル基、ベンゾイルアミノ基、ベンゾイルイミノ基、ベンゾイルオキシ基、ベンゾキノニル基、ベンゾフラニル基などがある。
【００２４】
一般式（II）においてＲ5 、Ｒ6 、Ｒ7 、Ｒ8 の少なくとも１つは置換、未置換のアリール基、アリールアルキル基であり、それ以外はそれが直鎖もしくは枝状のアルキル基、置換アルキル基であり、アルキル基としては、たとえば、メチル、エチル、、プロピル、オクチル、ノリル、ベヘニル、イソプロピル、ｔ−ブチル、イソブチル、ペンチルなどがある。置換アルキル基は、上記アルキル基に付随して、ハロゲン原子、アミン基、アルボン酸基、アミド基、アンモニウム塩、水酸基、ニトロ基、アルコキシ基、シアノ基、アシル基、アシルアミド基、エーテル基、エステル基、シリル基、アルデヒド基、ケトン基、アセチル基、アセチルアミノ基、アセトアミド基、アセトニル基、などの置換基を有する。
【００２５】
第一ないし第六の各発明において、塗工液に添加されるアルミナ水和物としては、Ｘ線的に非晶質のいわゆる無定形アルミナ水和物より得られるものが好ましい。なかでも本各発明により好適に用いられる無定形アルミナ水和物は、初期的には粒子の大きさは２０〜３０オングストローム、その組成はＡｌ2 Ｏ3 ・３Ｈ2 Ｏの化学的に不安定で、酸・アルカリに容易に溶解するＣα無定形ゲルが発生し、中性または弱アルカリ水溶液中および／または加熱によりＣβゲルへと変化し、ベーマイトゲルと呼ばれ、その組成はＡｌ2 Ｏ3 ・１．０〜２．０Ｈ2 Ｏと考えられており、結晶性ベーマイトとは明らかに異なる。Ｘ線回折図は結晶性ベーマイトより半値幅が大きく、擬ベーマイトと呼ばれている。また、擬ベーマイトは結晶性の低い化合物で、Ｒｏｃｅｋら（Ｃｏｌｌｅｃｔ．Ｃｚｅｃｈ．Ｃｈｅｍ．Ｃｏｍｍｕｎ．，５６巻、１２５３〜１２６２、１９９１年）によれば、組成はＡｌ2 Ｏ3 ・ｘＨ2 Ｏ（１．０＜ｘ＜２．０）であると考えられる。
【００２６】
この擬ベーマイトが高いインク受容性を有する理由は、その細孔半径と細孔径分布がインク受容に非常に適した範囲にあるという事実にあると考えられる。擬ベーマイトの細孔径分布は２つ以上の極大を有する。比較的大きい細孔でインク中の溶媒成分を吸収し、比較的小さい細孔でインク中の染料を吸着する。擬ベーマイトの細孔径分布の極大の一つは細孔半径１００オングストローム以下が好ましく、より好ましくは１０〜６０オングストロームである。他の極大は細孔半径１００〜２００オングストロームの範囲が好ましい。
【００２７】
これらのアルミナ水和物を用いた被記録媒体は、アルミナ水和物が正電荷を持っているため、負電荷をもつインク染料の定着が良く、発色の良い画像が得られること、従来、シリカ化合物を用いることで発生していた黒色インクの茶変、耐光性などの問題点がないこと、更に、画質特にフルカラー画像における画質の点で従来の記録媒体に比べ好ましいなどの長所がある。
【００２８】
これに対し一般の複写機で用いられているいわゆるプレーンペーパーや従来のインクジェット用コート紙には、無機充填料としてクレー、タルク、炭酸カルシウム、カオリンなどが含まれており、これらはアルミナ水和物（擬ベーマイト）のようなインク受容に適した細孔半径、細孔径分布をもたないためにインク受容性が低い。また、これらの填料は正電荷をもたないか、あるいは負電荷をもっていることから、負電荷をもつインク染料の定着が悪く、発色の悪い画像しか得られない。
【００２９】
前記アルミナ水和物のＢＥＴ比表面積、該アルミナ水和物及びインク受容層の細孔径分布、細孔容積、等温窒素吸脱着曲線は窒素吸着脱離方法によって同時に求めることができ、ここでは、アルミナ水和物、またはＰＥＴフィルム上に受容層を形成した被記録媒体を十分加熱・脱気してからカンタクローム社製、オートソーブ１をもちいて測定した。ＢＥＴ比表面積の計算はＢｒｕｎａｕｅｒらの方法を用いた（Ｊ．Ａｍ．Ｃｈｅｍ．Ｓｏｃ．、６０巻、３０９、１９３８年）。また、細孔径、細孔容積の計算はＢａｒｒｅｔｔらの方法を用いた（Ｊ．Ａｍ．Ｃｈｅｍ．Ｓｏｃ．、７３巻、３７３、１９５１年）。
【００３０】
本各発明に於いて用いるアルミナ水和物のＢＥＴ比表面積は３７〜３００ｍ2 ／ｇの範囲が好ましい。ＢＥＴ比表面積が上記範囲よりも大きい場合には細孔径分布が大きい方に片寄ってインク中の染料を十分に吸着・固定することができなくなり、小さい場合には顔料を分散良く塗工できなくなって細孔径分布の制御が難しくなる。また、アルミナ水和物のＢＥＴ細孔容積は０．２〜０．９ｍｌ／ｇの範囲が好ましい。ＢＥＴ細孔容積が上記範囲より小さい場合はインクの吸収性が悪化し、上記範囲より大きい場合は粉落ちが発生する傾向がある。
【００３１】
また、本発明で用いられるアルミナ水和物としては、金属酸化物、例えば二酸化チタンを含有したものを用いても良く、従来困難であった分散性とインク中の染料の吸着性の両特性を、従来のアルミナ水和物より更に改良することができる。
【００３２】
二酸化チタンの含有比率はアルミナ水和物の０．０１〜１．００重量％が好ましく、より好ましくは０．１３〜１．００重量％である。さらに前記二酸化チタンはチタンの価数が＋４価であることが好ましい。
【００３３】
かかるアルミナ水和物が本発明の塗工液に必要かつ十分とされる含有量は以下のとおりである。すなわち、有効成分濃度で、第一の発明では０．５〜１１．０重量％であり、耐水化剤としてポリアリルアミン誘導体を用いた第三の発明では３〜１１重量％であり、耐水化剤として４級アンモニウム塩型水溶性樹脂を用いた第五の発明では０．５〜１１．０重量％の範囲が好ましい。各発明でアルミナ水和物の量が上記範囲より少ないと、塗工した記録媒体のインク吸収が不十分で、発色が悪くなり、上記範囲より多いと、塗工液の粘度が上昇して微小量の均一塗工ができなくなる傾向がある。
【００３４】
また用紙のインクジェット適性（発色性、解像度、耐水性、耐光性等）に応じて他の白色顔料を併用しても構わない。これらの白色顔料としてはシリカ、ゼオライト、炭酸カルシウム、ケイソウ土、カオリンクレー、焼成クレー、タルク、水酸化アルミニウム、コロイダルアルミナ、アルミナ、硫酸バリウム、二酸化チタン、酸化亜鉛、炭酸亜鉛、珪酸マグネシウム、炭酸マグネシウム、有機顔料（プラスチックピグメント）等、一般に紙塗工に使用されている顔料が挙げられる。またこれら顔料を塗料とするには水中に均一に分散させる必要があるが、そのためには、例えば、ポリアクリル酸ソーダ、燐酸塩、界面活性剤、などのような通常の分散剤を添加するのが好適である。
【００３５】
第三および第四の発明においては、インク受容性被覆層を構成する成分の一つである耐水化剤として、ポリアリルアミン誘導体と塩化ベンゼトニウムを用いる。本発明で云う一般式（III ）で表されるポリアリルアミン誘導体は、たとえば下記の工程を経て塩酸塩の形で得られるものの他に、中和された形で得られるものやモノアリルアミンとジアリルアミンとの共重合体などがある。具体的には日東紡績（株）からＰＡＡ−１５，ＰＡＡ−１５Ｂ，ＰＡＡ−１０Ｃ，ＰＡＡ−ＨＣｌ−３Ｌ，ＰＡＡ−ＨＣｌ−１０Ｌ，ＰＡＡ−ＨＣｌ−３Ｓ，ＰＡＡ−ＨＣｌ−１０Ｓ，ＰＡＡ−１１Ｄ−ＨＣｌ等の商品名で市販されている。
【００３６】
【化９】
0003683974.tif 000006
第五および第六の発明においては、インク受容性被覆層を構成する成分の一つである耐水化剤として、一般式（IV）で表される４級アンモニウム塩型水溶性樹脂と塩化ベンゼトニウムを用いる。一般式（IV）で表される４級アンモニウム塩型水溶性樹脂としては、ナガセ化成工業（株）よりワイステックスの商品名で市販されている。
【００３７】
本各発明において、アンモニウム化合物、ポリアリルアミン誘導体又は４級アンモニウム塩型水溶性樹脂がもたらすインクジェット用記録媒体の画像耐水性は、以下に述べる作用により発現するものと推定される。
【００３８】
即ち、水を記録面に滴下した場合、水滴は徐々に支持体内部に浸透又は表面を拡散していく。このときの水分の移動速度は、支持体上の塗工液の種類、支持体の種類、ステキヒトサイズ度、平滑性等によって決まるが、滴下直後は概ね１ｍｍ／ｓｅｃ〜３０ｍｍ／ｓｅｃと比較的速いが、やがて１ｍｍ／ｓｅｃ以下のゆっくりした速度となり移動時間も実質的に水分の乾燥が始まるまで長時間を要する。この水分の移動時間が長くなればなるほど、支持体中又はインク受理層中のインク染料は滴下水の浸透圧により溶出し、にじみとなって現われる。
前記化合物の組み合わせでインク受理層中に添加することにより、滴下水による耐水性が向上した理由は定かではないが、化合物のアルキル基部分が支持体又は顔料に吸着する力と、アンモニア部分が強く染料分子とクーロン力によって結び付く力が、滴下水の浸透圧に勝り、染料のにじみが生じなくなったと思われる。また、滴下水の移動速度を速める効果も現われるためこの効果も耐水性向上に寄与していると推測される。また、場合によって塗工液に併用することのあるシリカ、バインダー等の物性も耐水性能に影響することは言うまでもない。
【００３９】
第一の発明では、塗工液中の有効成分濃度で、一般式（Ｉ）のアンモニウム化合物の含有量が１重量％より低いと耐水効果があらわれず、８重量％を越えると逆に耐水性が低下したり、塗工液の粘度が上昇し易い。第三の発明では、ポリアリルアミン誘導体の含有量が１重量％より低いと耐水効果があらわれず、８重量％を越えると逆に耐水性が低下したり、塗工液の粘度が上昇し易い。第五の発明では、４級アンモニウム塩型水溶性樹脂の含有量が１重量％より低いと耐水効果があらわれず、６重量％を越えると逆に耐水性が低下したり、塗工液の粘度が上昇し易い。
【００４０】
第三および第五の発明の塗工液には耐水化剤として塩化ベンゼトニウムを組み合わせて用いる。塩化ベンゼトニウムは、下記式（Ｖ）で表される。
【００４１】
【化１０】
0003683974.tif 000007
市販品として、Ｈｙａｍｉｎｅ１６２２（三共化成工業（株）製）、Ｒｈｅｍｅｒｏｌ（Ｐａｒｋｅ  Ｄａｖｉｓ  Ｃｏ．製）等が知られている。
【００４２】
耐水化剤に塩化ベンゼトニウムを組み合わせる理由は、塩化ベンゼトニウム自体に４級アンモニウム基を有しているため上記と同様に染料のにじみを抑える効果を補強すること以外に、界面活性効果を利用することにある。すなわち塩化ベンゼトニウムが塗工液の表面エネルギーを低下させ支持体であるケナフ紙表面に対する均一付着を容易にし、アルミナ水和物をパルプ繊維の間に沈み込ませることができる。
【００４３】
塩化ベンゼトニウムは第三の発明では、有効成分濃度で、塗工液における含有量が１重量％より低いと耐水効果があらわれず、７重量％を越えると逆に耐水性が低下したり、塗工液の粘度が上昇し易い。また第五の発明では、塗工液における含有量が０．５重量％より低いと耐水効果があらわれず、５．０重量％を越えると逆に耐水性が低下し易い。
【００４４】
第一の発明の塗工液には耐水化剤として一般式（II）で表されるアンモニウム化合物を組み合わせて用いる。耐水化剤に一般式（II）のアンモニウム化合物を組み合わせる理由は一般式（I）のアンモニウム化合物は、主に、記録面を水中に浸漬してしまった場合に、その耐水効果が発揮されるが、記録面に水を滴下した場合の耐水効果については不充分であるため、これを補う目的で一般式（II）のアンモニウム化合物を併用するためである。
【００４５】
一般式（II）で表されるアンモニウム化合物は、有効成分濃度で、塗工液における含有量が０．５重量％より低いと耐水効果があらわれず、７．０重量％を越えると逆に耐水性が低下したり、塗工液の粘度が上昇し易い。
【００４６】
本発明における第二、第四および第六の各発明のインクジェット用記録媒体は、顔料が基紙の表面に容易に沈み込むアルミナ水和物であるために、基紙の自然な風合がそのまま保持され、通常の使用では媒体表面の粉落ちなどの問題は生じない。
【００４７】
しかしアルミナ水和物以外の顔料を混合した場合や、表面の平滑性や滑らかな筆記性がさらに要求される場合などでは、塗工液にバインダーを加えてもよい。好ましいバインダーとしては、例えばポリビニルアルコール、変性ポリビニルアルコール、ポリアクリルアマイド、酢酸ビニル、酸化澱粉、エーテル化澱粉、カルボキシメチルセルロース、ヒドロキシエチルセルロース等のセルロース誘導体、カゼイン、ゼラチン、大豆蛋白、無水マレイン酸樹脂、スチレン−ブタジエン共重合体、メチルメタクリレート−ブタジエン共重合体等の共役ジエン系共重合体ラテックス、アクリル酸エステル及びメタクリル酸エステルの重合体、又は共重合体等のアクリル系重合体ラテックス、エチレン酢酸ビニル共重合体等のビニル系重合体ラテックス、或はこれらの各種重合体のカルボキシル基等の官能基含有単量体による官能基変性重合体ラテックス、メラミン樹脂、尿素樹脂などの、熱硬化合成樹脂等の水性バインダー、ポリメチルメタクリレート、ポリウレタン樹脂、不飽和ポリエステル樹脂、塩化ビニル−酢酸ビニルコポリマー、ポリビニルブチラール、アルキッド樹脂等の合成樹脂系バインダーが挙げられる。これらは１種でもよいし２種以上混合して使用してもよい。これらのうち、本各発明においては、水溶性高分子バインダーが好ましく用いられる。
【００４８】
本発明に用いられる支持体は、通常の天然パルプからなる紙、ポリプロピレン、ポリエチレン、ポリエステル等のプラスチックフィルムシート、合成繊維、合成パルプ、合成樹脂フィルムを擬紙化したいわゆる合成紙、などのいずれでもよい。
【００４９】
中でも特に本発明で用いる支持体としてはケナフ紙が好ましい。
【００５０】
ケナフはタイ、中国、オーストラリア等で栽培される１年生草木であり、製紙用パルプの材料として、木材に替わるものとして注目を集めている。ケナフの利用については１９５０年代にアメリカ農務省がその研究に先鞭を付けて以来、基礎研究、産業レベルの研究がなされており、数多くの提案がなされている。
【００５１】
例えば、特公平２−４２９５２号公報には、ケナフ木質部化学パルプを厚壁繊維パルプと併用し、厚壁繊維の有する平滑不良性を改良することを目的とする提案がなされている。また、特開平２−９１２９７号公報にはケナフパルプをメカニカルパルプと併用することで、メカニカルパルプの性能を向上させることを目的とした提案がなされている。また、特開平２−８８２８６号公報、特開平２−９２５７６号公報にはケナフパルプを通常パルプと併用することで、感熱記録紙、感圧複写紙用原紙を得ることを目的とした提案がなされている。また特開平６−２６２８６８号公報には熱転写受容紙を得ることを目的とした提案がなされている。しかし、いずれの公報にも本発明における第二、第四および第六の発明のインクジェット用記録媒体については記載されていない。
【００５２】
支持体の厚みは１０〜２００μｍ、坪量は１０〜２００ｇ／ｍ2 の範囲が好適である。また耐水性の良好なインク受容性被覆層を形成するには、支持体のステキヒトサイズ度にも適性範囲がある。即ちステキヒトサイズ度は、坪量１２７ｇ／ｍ2 基準で５０秒以上２００秒以下が好ましい。５０秒より低いとインクが支持体に深く浸透して、裏抜けやコックリング等の問題を生じ易い。
【００５３】
またケナフ紙を用いる場合そのケナフパルプと木材パルプの含有率は重量比において５０：５０〜１００：０が好ましい。ケナフパルプの含有率が１０％以下だとケナフ紙独特の風合いが損なわれ好ましくない。
【００５４】
本発明のインク受容性被覆層には、界面活性剤を用いることもできる。例えば、カルボン酸塩、スルホン酸塩、硫酸エステル塩、リン酸エステル塩等の陰イオン界面活性剤、脂肪族アミン塩、脂肪族４級アンモニウム塩、芳香族４級アンモニウム塩、複素環４級アンモニウム塩等の陽イオン界面活性剤、ポリオキシエチレンアルキルエーテル、ポリオキシエチレンアルキルフェニルエーテル、ポリオキシエチレンポリオキシプロピレンブロックポリマー等のエーテル型、ポリオキシエチレングリセリン脂肪酸エステル、ポリオキシエチレンソルビタン脂肪酸エステル等のエーテルエステル型、ポリエチレングリコール脂肪酸エステル、ソルビタン脂肪酸エステル、ショ糖脂肪酸エステル等のエステル型、ポリオキシエチレン脂肪酸アミド、ポリオキシエチレンアルキルアミン等の含窒素型といったノニオン界面活性剤、ベタイン、アミノカルボン酸塩、イミダゾリン誘導体等の両性界面活性剤が挙げられる。
【００５５】
本発明のインク受容性被覆層には、その他の添加剤として、顔料分散剤、増粘剤、流動性改良剤、消泡剤、抑泡剤、離型剤、発泡剤、浸透剤、着色顔料、着色染料、蛍光増白剤、紫外線吸収剤、酸化防止剤、防腐剤、防バイ剤、モノマー、ポリマー、インクセット剤、キレート化剤等を適宜配合することができる。
【００５６】
かくして得られる本発明の塗工液組成物は、インク受容性被覆層として支持体上に固形分１〜１５ｇ／ｍ2 の割合で設けられる。１ｇ／ｍ2 より少ないと印字濃度、印字品位、耐水性能の低下がみられ、１５ｇ／ｍ2 より多いとインク受容性被覆層の剥離がおこり易い。
【００５７】
本発明の塗工液は、前記の構成成分を通常の方法で均一に水中に分散、溶解して成る。分散方法としては、ボールミル、アトライター、サンドミル、ホモミキサー、マイクロフルイダイザー（マイクロフルイデックス社製）、ナノマイザー（ナノマイザー社製）等の分散機を用いるのが好ましい。
【００５８】
塗工液の粘度は、塗工方式、塗工装置、塗工量、支持体により変えることが可能であるが、一般的には８０ｃｐｓ〜１０００ｃｐｓが好ましい。８０ｃｐｓより低いと塗工液を所定量塗工することが困難となり、１０００ｃｐｓより高いと塗工面が不均一となり好ましくない。
【００５９】
本発明の第七の発明であるインクジェット用記録媒体の製造方法としては、前記支持体を得た後、前記の塗工液を塗工装置やサイズプレス装置を用いて、まず少なくとも一層以上のインク受容性被覆層を設ける。塗工方法としては、オンマシンコーター、オフマシンコーターのどちらでもよく、従来公知のエアーナイフコーター、ダイコーター、ブレードコーター、ゲートロールコーター、バーコーター、ロッドコーター、ロールコーター、グラビアコーター、カーテンコーター、等が使用できる。塗工後は熱風を吹き付けることにより塗工液を乾燥させる。熱風は使用する支持体、塗工液により、温度、風量が変わるが７０℃から１６０℃が好ましい。７０℃より低いと乾燥に時間がかかり、１６０℃より高いと支持体、塗工液に変性がおこり好ましくない。
【００６０】
さらに塗工後、マシンカレンダー、スーパーカレンダー、ソフトカレンダー、等のカレンダー処理を行なって仕上げてもよい。
【００６１】
本発明において、基材のインク受容性被覆層の塗工面とは反対の面にバックコート層を設けてもよい。バックコート層の配合は、インク受容性被覆層の配合と同一であっても又別の配合であってもよく、その塗工量、塗工方法等何等制限されるものではない。
【００６２】
本各発明でいうインクとは、下記の着色剤、液媒体、その他の添加剤からなる記録媒体である。着色剤としては、直接染料、酸性染料、塩基性染料、反応性染料、あるいは食品用色素等の水溶性染料が挙げられる。液媒体としては、水、及び水溶性の各種有機溶剤を用いることができる。
【００６３】
本発明のインクジェット用記録媒体は、インクジェット記録方法に使用することができる。そのような記録方式としては、例えば、熱溶融性インクを加熱溶融して微小液滴化し、飛翔させて記録する固体インクジェット記録方式、油溶性染料を溶媒に溶解したインクを用いたインクジェット記録方式などが挙げられる。これらの記録方式の共通点は、記録時にインクが液状である点にある。液状インクは、硬化、固化、または定着までに記録媒体のインク受理層の深さ方向または水平方向に対して浸透又は拡散する。これら各種記録方式用の記録媒体は、それぞれの方式に応じた吸収性を必要とするもので、本発明のインクジェット用記録媒体をこれらの記録媒体として使用しても何等問題はない。
【００６５】
【実施例】
以下に実施例を挙げて本発明を具体的に説明するが、本発明は勿論これらの実施例のみに限定されるものではない。
【００６６】
支持体の作成例
下記の通り作成又は用意した。なお支持体のステキヒトサイズ度の測定は、ＪＩＳ  Ｐ８１２２に示される方法によって行なった。
【００６７】
支持体Ａ
坪量１２７ｇ／ｍ2 のケナフ紙（三島製紙（株）製ケナフＧＡフィールド、ケナフパルプ含有率７０％）。ステキヒトサイズ度は５０秒であった。
【００６８】
支持体Ｂ
坪量１２７ｇ／ｍ2 のケナフ紙（三島製紙（株）製ケナフ１００、ケナフパルプ含有率１００％）。ステキヒトサイズ度は１９０秒であった。
【００６９】
実施例１（塗工液Ａの製造）
アルミナ水和物（特開平７−８９２２１号公報実施例Ａ記載品、ＢＥＴ比表面積７６ｍ2 ／ｇ  ＢＥＴ細孔容積０．５７ｍｌ／ｇ）６０ｇをイオン交換水２４０ｇに投入し、スターラーで３０分攪拌した後、ホモミキサーで毎分８０００回転で３０分間分散しアルミナスラリーを得た。このスラリーを９０ｇ計り取り、ドデシルトリメチルアンモニウムクロライド（日本油脂（株）社製カチオンＢＢ−３００）８０ｇ、塩化ベンザルコニウム（モーリン化学（株）社製カチオン０８Ｂ）１８ｇ、イオン交換水１３０ｇを加えて、スリーワンモーターで３０分間攪拌した。作成した塗工液の粘度は９６０ｃｐｓ（Ｂ型回転粘度計  ＨＭ−２  ３０ｒｐｍ  ２５℃）であった。
【００７０】
実施例２（塗工液Ｂの製造）
アルミナ水和物（特開平７−８９２２１号公報実施例Ａ記載品、ＢＥＴ比表面積７６ｍ2 ／ｇ  ＢＥＴ細孔容積０．５７ｍｌ／ｇ）６０ｇをイオン交換水２４０ｇに投入し、スターラーで３０分攪拌した後、ホモミキサーで毎分８０００回転で３０分間分散しアルミナスラリーを得た。このスラリーを９０ｇ計り取り、ベヘニルトリメチルアンモニウムクロライド（日本油脂（株）社製カチオンＶＢ）７０ｇ、塩化ベンザルコニウム（モーリン化学（株）社製カチオン２４Ｂ−Ｐ）２２ｇ、イオン交換水１３０ｇを加えて、スリーワンモーターで３０分間攪拌した。作成した塗工液の粘度は１１２０ｃｐｓ（Ｂ型回転粘度計  ＨＭ−２  ３０ｒｐｍ  ２５℃）であった。
【００７１】
実施例３（塗工液Ｃの製造）
アルミナ水和物（特開平７−８９２２１号公報実施例Ａ記載品  ＢＥＴ比表面積７６ｍ2 ／ｇ  ＢＥＴ細孔容積０．５７ｍｌ／ｇ）を６０ｇをイオン交換水２４０ｇに投入し、スターラーで３０分間攪拌した後、ホモミキサーで毎分８０００回転で３０分間分散しアルミナスラリーを得た。このスラリーを９０ｇ計り取り、ポリアリルアミン誘導体（日東紡績（株）製ＰＡＡ−１５Ｂ  有効成分濃度１５％）８０ｇ、塩化ベンゼトニウム（三共化成工業（株）製ハイアミン１６２２  有効成分濃度１００％）９ｇ、イオン交換水１２１ｇを加えて、スリーワンモーターで３０分間攪拌した。作成した塗工液の粘度は１４５０ｃｐｓ（Ｂ型回転粘度計  ＨＭ−３  ３０ｒｐｍ  ２５℃）であった。
【００７２】
実施例４（塗工液Ｄの製造）
塗工液Ａにおいて作成したアルミナスラリー９０ｇを計り取り、ポリアリルアミン誘導体（日東紡績（株）製ＰＡＡ−１０Ｃ  有効成分濃度１０％）１２０ｇ、塩化ベンゼトニウム（三共化成工業（株）製ハイアミン１６２２  有効成分濃度１００％）１２ｇ、イオン交換水７８ｇを加えて、スリーワンモーターで３０分間攪拌した。作成した塗工液の粘度は６７０ｃｐｓ（Ｂ型回転粘度計  ＨＭ−３  ３０ｒｐｍ  ２５℃）であった。
【００７３】
実施例５（塗工液Ｅの製造）
塗工液Ａにおいて作成したアルミナスラリー４５ｇを計り取り、４級アンモニウム塩型水溶性樹脂（ナガセ化成工業（株）製ワイステックスＨ−９０  有効成分濃度１００％）２０ｇ、塩化ベンゼトニウム（三共化成工業（株）製ハイアミン１６２２  有効成分濃度１００％）６ｇ、シリコン系消泡剤（ダウコーニング社製ＦＳアンチフォーム９１  有効成分濃度１６％）１．５ｇ、イオン交換水２２９ｇを加えて、スリーワンモーターで３０分間攪拌した。作成した塗工液の粘度は３３０ｃｐｓ（Ｂ型回転粘度計  ＨＭ−２  ３０ｒｐｍ  ２５℃）であった。
【００７４】
実施例６（塗工液Ｆの製造）
アルミナ水和物（ＢＥＴ比表面積４５ｍ2 ／ｇ  ＢＥＴ細孔容積０．４８ｍｌ／ｇ）を６０ｇをイオン交換水２４０ｇに投入し、スターラーで３０分間攪拌した後、ホモミキサーで毎分８０００回転で３０分間分散しアルミナスラリーを得た。このスラリーを９０ｇ計り取り、以下塗工液Ａの場合と同様にして塗工液を作成した。
【００７５】
作成した塗工液の粘度は７９０ｃｐｓ（Ｂ型回転粘度計  ＨＭ−２  ３０ｒｐｍ  ２５℃）であった。
【００７６】
実施例７（塗工液Ｇの製造）
アルミナ水和物（ＢＥＴ比表面積２８４ｍ2 ／ｇ  ＢＥＴ細孔容積０．２４ｍｌ／ｇ）を６０ｇをイオン交換水２４０ｇに投入し、スターラーで３０分間攪拌した後、ホモミキサーで毎分８０００回転で３０分間分散しアルミナスラリーを得た。このスラリーを９０ｇ計り取り、以下塗工液Ａの場合と同様にして塗工液を作成した。
【００７７】
作成した塗工液の粘度は３７０ｃｐｓ（Ｂ型回転粘度計  ＨＭ−２  ３０ｒｐｍ  ２５℃）であった。
【００７８】
実施例８（塗工液Ｈの製造）
アルミナ水和物（ＢＥＴ比表面積１８４ｍ2 ／ｇ  ＢＥＴ細孔容積０．８７ｍｌ／ｇ）を６０ｇをイオン交換水２４０ｇに投入し、スターラーで３０分間攪拌した後、ホモミキサーで毎分８０００回転で３０分間分散しアルミナスラリーを得た。このスラリーを９０ｇ計り取り、以下塗工液Ａの場合と同様にして塗工液を作成した。
【００７９】
作成した塗工液の粘度は１１００ｃｐｓ（Ｂ型回転粘度計  ＨＭ−２  ３０ｒｐｍ  ２５℃）であった。
【００８０】
比較例１（比較用塗工液Ｉの製造）
アルミナ水和物としてＢＥＴ比表面積３２８ｍ2 ／ｇ  ＢＥＴ細孔容積０．２４ｍｌ／ｇのものを用いた以外は実施例１と同様にして、塗工液を作成した。
【００８１】
作成した塗工液の粘度は１７８０ｃｐｓ（Ｂ型回転粘度計  ＨＭ−３  ３０ｒｐｍ  ２５℃）であった。
【００８２】
比較例２（比較用塗工液Ｊの製造）
アルミナ水和物としてＢＥＴ比表面積３２ｍ2 ／ｇ  ＢＥＴ細孔容積０．７９ｍｌ／ｇのものを用いた以外は実施例１と同様にして、塗工液を作成した。
【００８３】
作成した塗工液の粘度は１７８０ｃｐｓ（Ｂ型回転粘度計  ＨＭ−３  ３０ｒｐｍ  ２５℃）であった。
【００８４】
比較例３（比較用塗工液Ｋの製造）
アルミナ水和物としてＢＥＴ比表面積１２３ｍ2 ／ｇ  ＢＥＴ細孔容積０．１８ｍｌ／ｇのものを用いた以外は実施例１と同様にして塗工液を作成した。
【００８５】
作成した塗工液の粘度は１４２０ｃｐｓ（Ｂ型回転粘度計  ＨＭ−３  ３０ｒｐｍ  ２５℃）であった。
【００８６】
比較例４（比較用塗工液Ｌの製造）
アルミナ水和物としてＢＥＴ比表面積１６９ｍ2 ／ｇ  ＢＥＴ細孔容積０．９５ｍｌ／ｇのものを用いた以外は実施例１と同様にして塗工液を作成した。
【００８７】
作成した塗工液の粘度は１７００ｃｐｓ（Ｂ型回転粘度計  ＨＭ−３  ３０ｒｐｍ  ２５℃）であった。
【００８８】
比較例５（比較用塗工液Ｍの製造）
アルミナ水和物に換えて非晶質シリカ（ＢＥＴ比表面積５５ｍ2 ／ｇ  ＢＥＴ細孔容積０．０８ｍｌ／ｇのもの）を用いた以外は実施例１と同様にして塗工液を作成した。
【００８９】
作成した塗工液の粘度は１３００ｃｐｓ（Ｂ型回転粘度計  ＨＭ−３  ３０ｒｐｍ  ２５℃）であった。
【００９４】
実施例９−２０及び比較例６−１５（記録媒体の製造）
上記支持体の片面に上記の塗工液を表１及び表２の組み合わせで塗工し本発明の記録媒体及び比較のための記録媒体を製造した。
【００９５】
塗工方式：エアーナイフコーター      塗工量：表１
乾燥温度：１００℃熱風      乾燥時間：５分
製造した記録媒体を以下の通り評価した。
【００９６】
記録評価
評価用記録は、インクジェットプリンター（キヤノン（株）製、ＢＪカラープリンターＢＪＣ−６００Ｓ）を用いて行なった。
【００９７】
画像濃度
イエロ、マゼンタ、シアン、ブラックのベタ印字部分の光学濃度をマクベス反射濃度計ＲＤ−１２５５で測定した。
【００９８】
印字品位
ヘッドの走査方向と平行に幅１ドットの直線を印字し、２５ｃｍ離れた距離からの目視による評価を行なった。鮮明な直線として視覚できるものをＡとし、より不鮮明になるにしたがって、Ｂ、Ｃとした。
【００９９】
耐水性
浸漬耐水・・・ベタ印字部分を３秒間水道水中に浸漬した後引き上げ、自然乾燥させた。乾燥後にインク流れが発生したかどうかを目視で確認した。インク流れがまったくみられないものをＡとし、流れるにしたがって、Ｂ、Ｃとした。
【０１００】
滴下耐水・・・２ｃｍ四方の枠内に２ｍｍ間隔で９本の線を碁盤目状にプリンターで印字し、中心部に水道水をスポイトで１滴滴下した。自然乾燥させた後、碁盤目状のラインにゆがみ、にじみが発生したかどうかを目視で確認した。ゆがみ、にじみがまったく見られないものをＡとし、流れるにしたがって、Ｂ、Ｃとした。
【０１０１】
評価結果を表１及び表２に示す。
【０１０２】
【表１】
0003683974.tif 000008
【０１０３】
【表２】
0003683974.tif 000009
以上の結果から、本発明において特定の化学構造式で限定された耐水化剤の組み合わせと特定されたＢＥＴ比表面積及びＢＥＴ細孔容積のアルミナ水和物を含有した塗工液を塗工した記録媒体が、インクジェットの記録特性、耐水性に優れていることがわかる。
【０１０４】
【発明の効果】
本発明によれば、印字品位が高く耐水性、特に滴下耐水に優れ、尚且つ紙の自然な風合を保ったインクジェット用記録媒体を提供できる。